(57)【特許請求の範囲】
【請求項１】
重量平均分子量が４５万〜１５０万である（メタ）アクリル酸エステル共重合体（Ａ）と架橋剤（Ｂ）とを含有するタッチパネル部材貼付用粘着剤であって、
（メタ）アクリル酸エステル共重合体（Ａ）が、炭素数４〜２０のアルキル基を有するアルキル（メタ）アクリレートモノマー（ａ１）由来の構成単位（ａ１）を１９〜９２質量％、下記一般式（１）で表されるアルコキシアルキル（メタ）アクリレートモノマー（ａ２）由来の構成単位（ａ２）を７〜８０質量％、及び官能基含有モノマー（ａ３）由来の構成単位（ａ３）を含む共重合体である、タッチパネル部材貼付用粘着剤。
【化１】
0005841867.tif 000008
［式（１）中、Ｒ１は水素原子又はメチル基を示し、Ｒ２は、炭素数１〜５の直鎖又は分岐鎖のアルキレン基を示し、Ｒ３は炭素数１〜８の直鎖又は分岐鎖のアルキル基を示す。ただし、（Ｒ２の炭素数）×ｎ＋（Ｒ３の炭素数）が４以上である。また、ｎの値は２〜１２の整数である。］
【請求項２】
アルコキシアルキル（メタ）アクリレートモノマー（ａ２）が、エトキシジエチレングリコール（メタ）アクリレート又はメトキシトリエチレングリコール（メタ）アクリレートである、請求項１に記載のタッチパネル部材貼付用粘着剤。
【請求項３】
官能基含有モノマー（ａ３）由来に構成単位（ａ３）の含有量が、（メタ）アクリル酸エステル共重合体（Ａ）の全構成単位に対して、０．０１〜１５質量％である、請求項１又は２に記載のタッチパネル部材貼付用粘着剤。
【請求項４】
架橋剤（Ｂ）の含有量が、（メタ）アクリル酸エステル共重合体（Ａ）１００質量部に対して、０．０１〜１５質量部である、請求項１〜３のいずれかに記載のタッチパネル部材貼付用粘着剤。
【請求項５】
請求項１〜４のいずれかに記載のタッチパネル部材貼付用粘着剤からなる粘着剤層を有する、タッチパネル部材貼付用粘着シート。
【請求項６】
基材上に、前記粘着剤層を有する、請求項５に記載のタッチパネル部材貼付用粘着シート。
【請求項７】
前記基材が、プラスチック板又はプラスチックフィルムである、請求項６に記載のタッチパネル部材貼付用粘着シート。
【請求項８】
前記粘着剤層の周波数１ＭＨｚでの比誘電率が、６．００以上である、請求項５〜７のいずれかに記載のタッチパネル部材貼付用粘着シート。
【請求項９】
前記粘着剤層の周波数１ＭＨｚでの誘電正接が、０．０４未満である、請求項５〜８のいずれかに記載のタッチパネル部材貼付用粘着シート。
【請求項１０】
請求項５〜９のいずれかに記載のタッチパネル部材貼付用粘着シートを用いた、タッチパネル装置。
【請求項１１】
前記タッチパネル装置が、静電容量方式である、請求項１０に記載のタッチパネル装置。
【発明の詳細な説明】
【技術分野】
【０００１】
本発明は、タッチパネル部材貼付用粘着剤、及び該粘着剤を有するタッチパネル部材貼付用粘着シート、並びに該粘着シートを用いたタッチパネル装置に関する。
【背景技術】
【０００２】
静電容量方式タッチパネルは、ＬＣＤモジュール上に、トップパネルとして用いられるガラス板や、ハードコート層、透明導電膜等の各種部材から構成された積層体からなる。これらタッチパネルの各種部材を貼り合せるために、例えば、特許文献１に開示されたような粘着剤が用いられている。
【０００３】
ところで、静電容量方式タッチパネルは、透明導電膜に微弱な電圧を印加すると、透明導電膜表面に電荷が蓄えられ電界を形成する。このタッチパネルの表面を、指やタッチペン等の導体で接触すると、この形成した電界の状態が変化して放電され、微弱な電流が流れる。そして、透明導電膜の四隅に流れるこの微弱な電流の変化を計算処理することで、接触位置の検出を行うことができる。
このように静電容量方式タッチパネルの検出感度は、電界の変化の大きさに依存している。そのため、静電容量方式タッチパネルを構成する積層体材料としては、電界を形成し易い高静電容量の材料が求められている。
ここで、静電容量は、下記計算式（１）で表すことができる。計算式（１）からも分かるとおり、高い静電容量を得るためには、材料の薄膜化と、比誘電率の向上という２つの手段が考えられる。
【０００４】
【数１】
0005841867.tif 000002
（上記式中、Ｃ：静電容量［Ｆ］、ε0：真空の誘電率［Ｆ／ｍ］、εr：比誘電率［−］、Ｓ：面積［ｍ2］、ｄ：厚み［ｍ］を表す。）
【先行技術文献】
【特許文献】
【０００５】
【特許文献１】特開２００２−３６３５２３号公報
【発明の概要】
【発明が解決しようとする課題】
【０００６】
近年、タッチパネルの軽量化に伴い、トップパネルとして用いられるガラス板に代わる材料として、プラスチック板やプラスチックフィルムの使用が検討されている。しかしながら、プラスチックは、ガラスに比べて、比誘電率が低いため、タッチパネルの感度が低下することが懸念される。つまり、ガラスの比誘電率が６〜８程度であるのに対し、トップパネルとして一般的なプラスチックである、ポリメタクリル酸メチル（ＰＭＭＡ）の比誘電率は３．０〜３．７であり、ポリカーボネート（ＰＣ）の比誘電率は２．９〜３．０である。
そのため、タッチパネル部材の材料として、ガラスからプラスチックに代えた場合、比誘電率が下がり、静電容量の低下に伴う反応性や感度の低下が起こることが問題となる。
また、特許文献１に記載されたようなアクリル系粘着剤からなる粘着剤層の比誘電率は５程度であり、このような粘着剤からなる粘着剤層の存在も、静電容量低下の要因となる。
なお、タッチパネル部材の薄膜化によって静電容量を高めることも可能ではあるが、タッチパネルの設計上及び製造上の問題から、タッチパネル部材の厚みを適宜変更することは難しい。
【０００７】
また、タッチパネルの性能は、感度に関わる比誘電率の値だけでなく、誘電正接の値も重要である。誘電正接は、タッチパネルのコンデンサとしての性能、例えば、Ｓ／Ｎ比、リニアリティ、及び消費電力等に関わる因子であり、誘電正接の値が低いほど、コンデンサとしての性能が優れているといえる。タッチパネル部材の材料として、ガラスからプラスチックに代えることで、及びタッチパネルの構成中にアクリル系粘着剤からなる粘着剤層を設けることで、誘電正接の値が上昇することも知られており、コンデンサとしての性能の低下も問題となる。
【０００８】
本発明は、タッチパネル部材の材料として、ガラスに代えてプラスチックを用いた場合でも、静電容量が高く、感度に優れ、コンデンサ性能に優れたタッチパネルとなり得る程に、比誘電率が高く、且つ誘電正接が低い粘着剤層を形成し得る、タッチパネル部材貼付用粘着剤、当該粘着剤からなる粘着剤層を有するタッチパネル部材貼付用粘着シート、及び当該粘着シートを用いたタッチパネル装置を提供することを目的とする。
【課題を解決するための手段】
【０００９】
本発明者らは、鋭意検討を重ねた結果、特定の構成単位を特定の割合で含む（メタ）アクリル酸エステル共重合体と架橋剤とを含有する粘着剤が、上記課題を解決し得ることを見出し、本発明を完成させた。
すなわち、本発明は、次の〔１〕〜〔１２〕を提供する。
〔１〕（メタ）アクリル酸エステル共重合体（Ａ）と架橋剤（Ｂ）とを含有するタッチパネル部材貼付用粘着剤であって、
（メタ）アクリル酸エステル共重合体（Ａ）が、炭素数４〜２０のアルキル基を有するアルキル（メタ）アクリレートモノマー（ａ１）由来の構成単位（ａ１）を１９〜９２質量％、下記一般式（１）で表されるアルコキシアルキル（メタ）アクリレートモノマー（ａ２）由来の構成単位（ａ２）を７〜８０質量％、及び官能基含有モノマー（ａ３）由来の構成単位（ａ３）を含む共重合体である、タッチパネル部材貼付用粘着剤。
【化１】
0005841867.tif 000003
［式（１）中、Ｒ1は水素原子又はメチル基を示し、Ｒ2は、炭素数１〜５の直鎖又は分岐鎖のアルキレン基を示し、Ｒ3は炭素数１〜８の直鎖又は分岐鎖のアルキル基を示す。ただし、Ｒ2及びＲ3の炭素数の合計が４以上である。また、ｎの値は１以上の整数である。］
〔２〕前記一般式（１）中のｎの値が２〜１２の整数である、上記〔１〕に記載のタッチパネル部材貼付用粘着剤。
〔３〕アルコキシアルキル（メタ）アクリレートモノマー（ａ２）が、エトキシジエチレングリコール（メタ）アクリレート又はメトキシトリエチレングリコール（メタ）アクリレートである、上記〔１〕又は〔２〕に記載のタッチパネル部材貼付用粘着剤。
〔４〕官能基含有モノマー（ａ３）由来に構成単位（ａ３）の含有量が、（メタ）アクリル酸エステル共重合体（Ａ）の全構成単位に対して、０．０１〜１５質量％である、上記〔１〕〜〔３〕のいずれかに記載のタッチパネル部材貼付用粘着剤。
〔５〕架橋剤（Ｂ）の含有量が、（メタ）アクリル酸エステル共重合体（Ａ）１００質量部に対して、０．０１〜１５質量部である、上記〔１〕〜〔４〕のいずれかに記載のタッチパネル部材貼付用粘着剤。
〔６〕上記〔１〕〜〔５〕のいずれかに記載のタッチパネル部材貼付用粘着剤からなる粘着剤層を有する、タッチパネル部材貼付用粘着シート。
〔７〕基材上に、前記粘着剤層を有する、上記〔６〕に記載のタッチパネル部材貼付用粘着シート。
〔８〕前記基材が、プラスチック板又はプラスチックフィルムである、上記〔７〕に記載のタッチパネル部材貼付用粘着シート。
〔９〕前記粘着剤層の周波数１ＭＨｚでの比誘電率が、６．００以上である、上記〔６〕〜〔８〕のいずれかに記載のタッチパネル部材貼付用粘着シート。
〔１０〕上記〔６〕〜〔９〕のいずれかに記載のタッチパネル部材貼付用粘着シートを用いた、タッチパネル装置。
〔１１〕前記タッチパネル装置が、静電容量方式である、上記〔１０〕に記載のタッチパネル装置。
【発明の効果】
【００１０】
本発明のタッチパネル部材貼付用粘着剤は、比誘電率が高く、且つ誘電正接が低い粘着剤層を形成し得る。そのため、当該粘着剤層を有する粘着シートを用いた本発明のタッチパネル装置は、タッチパネル部材の材料としてガラスに代えてプラスチックを用いた場合でも、静電容量が高く、感度に優れ、コンデンサ性能に優れたタッチパネルとなり得る。
【図面の簡単な説明】
【００１１】
【図１】本発明のタッチパネル部材貼付用粘着シートの第１の態様である粘着シートの断面図である。
【図２】本発明のタッチパネル部材貼付用粘着シートの第２の態様である粘着シートの断面図である。
【図３】本実施例において比誘電率の測定及び誘電正接の測定に用いた、測定サンプルの断面図である。
【発明を実施するための形態】
【００１２】
〔タッチパネル部材貼付用粘着剤〕
本発明のタッチパネル部材貼付用粘着剤（以下、単に「粘着剤」ともいう）は、（メタ）アクリル酸エステル共重合体（Ａ）と架橋剤（Ｂ）とを含有する。また、本発明の粘着剤は、（Ａ）及び（Ｂ）成分以外のその他の添加剤を含有してもよい。以下、本発明の粘着剤に含まれる各成分について説明する。
なお、以下の記載において、例えば「（メタ）アクリル酸」とは、アクリル酸及びメタクリル酸の両方を意味し、他の類似用語も同様である。
【００１３】
〔（Ａ）成分：（メタ）アクリル酸エステル共重合体（Ａ）〕
本発明の粘着剤には、（Ａ）成分として、炭素数４〜２０のアルキル基を有するアルキル（メタ）アクリレートモノマー（ａ１）（以下、「モノマー（ａ１）」ともいう）由来の構成単位（ａ１）を１９〜９２質量％、一般式（１）で表されるアルコキシアルキル（メタ）アクリレートモノマー（ａ２）（以下、「モノマー（ａ２）」ともいう）由来の構成単位（ａ２）を７〜８０質量％、及び官能基含有モノマー（ａ３）（以下、「モノマー（ａ３）」ともいう）由来の構成単位（ａ３）を含む（メタ）アクリル酸エステル共重合体を含む。
なお、本発明において、（Ａ）成分は、単独で又は２種以上併用してもよい。
【００１４】
（メタ）アクリル酸エステル共重合体（Ａ）の重量平均分子量（Ｍｗ）は、好ましくは２５万〜１５０万、より好ましくは３５万〜１３０万、更に好ましくは４５万〜１１０万、より更に好ましくは６５万〜９５万である。
重量平均分子量が２５万以上であれば、粘着剤の耐久性が向上し、浮きや剥がれが発生し難く、高温高湿の環境下においても発泡が生じ難い。一方、１５０万以下であれば、ポリマー合成時の重合を容易に行うことができる。
なお、本発明において、重量平均分子量（Ｍｗ）は、ゲルパーミエーションクロマトグラフィー（ＧＰＣ）法で測定される標準ポリスチレン換算値である。
以下、（メタ）アクリル酸エステル共重合体（Ａ）に含まれる各構成単位について説明する。
【００１５】
（構成単位（ａ１））
（メタ）アクリル酸エステル共重合体（Ａ）は、構成単位として、炭素数４〜２０のアルキル基を有するアルキル（メタ）アクリレートモノマー（ａ１）由来の構成単位（ａ１）を１９〜９２質量％含む。（Ａ）成分の共重合体中に、特定量の構成単位（ａ１）を含むことで、粘着シートとして適度な粘着力が得られる。
【００１６】
モノマー（ａ１）のアルキル基の炭素数は、４〜２０であり、好ましくは４〜１２、より好ましくは４〜８、更に好ましくは４〜６、より更に好ましくは４又は５である。
アルキル基の炭素数が４未満であると、得られる粘着剤から比誘電率を十分に向上させた粘着剤層を形成することができず、静電容量の低下が問題となる。また、粘着剤の粘着力も十分に発現されないため好ましくない。
一方、アルキル基の炭素数が２０を超えると、粘着剤から形成される粘着剤層の比誘電率を高くすることはできるが、該粘着剤層の誘電正接も上昇してしまい、該粘着剤層を有するタッチパネルは、コンデンサ性能が劣ることとなり好ましくない。
【００１７】
モノマー（ａ１）のアルキル基は、直鎖又は分岐状のいずれでもあってよいが、高い比誘電率を維持しつつ、誘電正接を低下させた粘着剤層を形成し得る粘着剤を得る観点から、直鎖のアルキル基が好ましい。
【００１８】
モノマー（ａ１）としては、例えば、ｎ−ブチル（メタ）アクリレート、イソブチル（メタ）アクリレート等のブチル（メタ）アクリレート、ペンチル（メタ）アクリレート、ヘキシル（メタ）アクリレート、２−エチルヘキシル（メタ）アクリレート、イソオクチル（メタ）アクリレート、デシル（メタ）アクリレート、ドデシル（メタ）アクリレート、ミリスチル（メタ）アクリレート、パルミチル（メタ）アクリレート、ラウリル（メタ）アクリレート、ステアリル（メタ）アクリレート等が挙げられる。
これらの中でも、比誘電率が高く、同時に誘電正接が低い粘着剤層を形成し得る粘着剤を得る観点から、ブチル（メタ）アクリレート、ペンチル（メタ）アクリレート、ヘキシル（メタ）アクリレートが好ましく、ｎ−ブチル（メタ）アクリレートがより好ましい。
なお、これらのモノマー（ａ１）は、単独で又は２種以上併用して用いてもよい。
【００１９】
構成単位（ａ１）の含有量は、（メタ）アクリル酸エステル共重合体（Ａ）の全構成単位中、１９〜９２質量％であるが、好ましくは３０〜８０質量％、より好ましくは３５〜７０質量％、更に好ましくは４７〜６３質量％である。
１９質量％未満であると、粘着力の低下の要因となる。一方、９２質量％を超えると、構成単位（ａ１）以外の構成単位（ａ２）等の含有量を十分に確保することができなくなり、特に粘着剤から形成される粘着剤層の比誘電率が低下するため好ましくない。
【００２０】
（構成単位（ａ２））
（メタ）アクリル酸エステル共重合体（Ａ）は、構成単位として、下記一般式（１）で表されるアルコキシアルキル（メタ）アクリレートモノマー（ａ２）由来の構成単位（ａ２）を７〜８０質量％含む。共重合体（Ａ）中に、特定量の構成単位（ａ２）を含むことで、粘着剤から形成される粘着剤層の比誘電率を上昇させ、同時に誘電正接を低下させることができる。
【００２１】
【化２】
0005841867.tif 000004
【００２２】
上記一般式（１）中、Ｒ1は水素原子又はメチル基を示す。
また、Ｒ2は、炭素数１〜５の直鎖又は分岐鎖のアルキレン基を示し、好ましくは炭素数２〜５の直鎖又は分岐鎖のアルキレン基、より好ましくは炭素数２〜３の直鎖又は分岐鎖のアルキレン基、更に好ましくは炭素数２〜３の直鎖のアルキレン基である。
Ｒ2が示す炭素数１〜５の直鎖又は分岐鎖のアルキレン基としては、例えば、メチレン基、エチレン基、プロピレン基、イソプロピレン基、１，４−ブチレン基、１，３−ブチレン基、テトラメチレン基、１，５−ペンチレン基、１，４−ペンチレン基、１，３−ペンチレン基等が挙げられる。
【００２３】
また、Ｒ3は、炭素数１〜８の直鎖又は分岐鎖のアルキル基を示し、好ましくは炭素数１〜４の直鎖又は分岐鎖のアルキル基、より好ましくは炭素数１〜３の直鎖のアルキル基である。
Ｒ3が示す炭素数１〜８の直鎖又は分岐鎖のアルキル基としては、例えば、メチル基、エチル基、プロピル基、イソプロピル基、ｎ−ブチル基、イソブチル基、ｔ−ブチル基、ペンチル基、ヘキシル基、ヘプチル基、オクチル基等が挙げられる。
【００２４】
また、上記一般式（１）中、ｎの値は、アルキレンオキサイド鎖の繰り返し単位数を示し、１以上の整数である。ｎの値は好ましくは２〜１２の整数、より好ましくは３〜９の整数、更に好ましくは４〜７の整数である。このような値とするモノマーを用いることにより、得られる粘着剤が高い比誘電率を維持しつつ、誘電正接を効果的に低下させることができる。
【００２５】
なお、Ｒ2及びＲ3の炭素数の合計は、４以上であり、好ましくは５〜２０、より好ましくは６〜１８、更に好ましくは７〜１５である。当該炭素数の合計が４以上であれば、得られる粘着剤から、高い比誘電率を維持しつつ、誘電正接を効果的に低下させた粘着剤層を形成することができる。
なお、上記一般式（１）で表される化合物において、Ｒ2で表される基一つあたりの炭素数がＡ個、Ｒ3で表される基の炭素数がＢ個である場合、「Ｒ2及びＲ3の炭素数の合計」は、Ａ×ｎ＋Ｂ（個）と表すことができる。
例えば、エトキシジエチレングリコールアクリレートにおける当該炭素数の合計は６個（＝２×２＋２）となり、メトキシトリエチレングリコールアクリレートにおける当該炭素数の合計は７個（＝２×３＋１）となる。
【００２６】
以上のモノマー（ａ２）の中でも、エトキシジエチレングリコール（メタ）アクリレート又はメトキシトリエチレングリコール（メタ）アクリレートが好ましく、メトキシトリエチレングリコール（メタ）アクリレートがより好ましい。
なお、これらのモノマー（ａ２）は、単独で又は２種以上併用して用いてもよい。
【００２７】
構成単位（ａ２）の含有量は、（メタ）アクリル酸エステル共重合体（Ａ）の全構成単位中、７〜８０質量％であるが、好ましくは２０〜７０質量％、より好ましくは２８〜６３質量％、更に好ましくは３３〜５６質量％である。
７質量％未満であると、特に得られる粘着剤から形成される粘着剤層の比誘電率が低下するため好ましくない。一方、８０質量％を超えると、構成単位（ａ２）以外の構成単位（ａ１）等の含有量を十分に確保することができなくなり、粘着力低下の要因となる。
【００２８】
（構成単位（ａ３））
（メタ）アクリル酸エステル共重合体（Ａ）は、構成単位として、官能基含有モノマー（ａ３）を含む。共重合体（Ａ）中に、構成単位（ａ３）を含むことで、凝集力が維持され、優れた粘着力を有する粘着剤層を形成することができる。
なお、ここでいう「官能基含有モノマー」の「官能基」とは、架橋剤（Ｂ）と反応し、架橋起点となり得る官能基又は架橋促進効果を有する官能基を意味する。
当該官能基としては、例えば、水酸基、カルボキシ基、アミド基、アミノ基、エポキシ基、シアノ基、ケト基、窒素元素含有環等が挙げられる。これらの中でも、架橋剤（Ｂ）との反応性の観点から、カルボキシ基、又は水酸基が好ましい。
【００２９】
モノマー（ａ３）としては、例えば、（メタ）アクリル酸、イタコン酸、クロトン酸、マレイン酸及びフマル酸等のエチレン性不飽和カルボン酸；２−ヒドロキシエチル（メタ）アクリレート、４−ヒドロキシブチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート等のヒドロキシアルキルエステル（メタ）アクリレート；モノメチルアミノエチル（メタ）アクリレート、モノエチルアミノエチル（メタ）アクリレート、モノメチルアミノプロピル（メタ）アクリレート、モノエチルアミノプロピル（メタ）アクリレート等のモノアルキルアミノアルキル（メタ）アクリレート等が挙げられる。
【００３０】
これらの中でも、架橋剤（Ｂ）との反応性の観点から、エチレン性不飽和カルボン酸、ヒドロキシアルキル（メタ）アクリレートが好ましく、（メタ）アクリル酸、４−ヒドロキシブチル（メタ）アクリレートがより好ましい。
なお、これらのモノマー（ａ３）は、単独で又は２種以上併用して用いてもよい。
【００３１】
構成単位（ａ３）の含有量は、（メタ）アクリル酸エステル共重合体（Ａ）の全構成単位中、好ましくは０．０１〜１５質量％、より好ましくは０．１〜１０質量％、更に好ましくは０．５〜４質量％である。０．０１質量％以上であれば、得られる粘着剤は、凝集力が低下せず、優れた粘着力を発現することができる。一方、１５質量％以下であれば、粘着剤溶液の調製の容易さ、及び塗布する際の粘度の上昇を抑制できるため好ましい。
【００３２】
なお、（メタ）アクリル酸エステル共重合体（Ａ）中の構成単位として、得られる粘着剤の粘着力制御や凝集力の制御を目的に、本発明の効果を損なわない範囲で、上記構成単位（ａ１）〜（ａ３）以外のその他のモノマー由来の構成単位を含んでもよい。
その他のモノマー由来の構成単位の含有量は、（メタ）アクリル酸エステル共重合体（Ａ）の全構成単位中、好ましくは０〜１０質量％、より好ましくは０〜４質量％、更に好ましくは実質０質量％（実質含まない）である。
【００３３】
〔架橋剤（Ｂ）〕
架橋剤（Ｂ）は、（メタ）アクリル酸エステル共重合体（Ａ）を架橋するものである。
用いる架橋剤としては、例えば、有機多価イソシアネート化合物、有機多価エポキシ化合物、有機多価イミン化合物、金属キレート化合物等が挙げられる。これらの中でも、得られる粘着剤の凝集力を高めて粘着力を向上させる観点、及び、入手し易さ等の観点から、有機多価イソシアネート化合物、金属キレート化合物が好ましい。
【００３４】
有機多価イソシアネート化合物としては、例えば、２，４−トリレンジイソシアネート、２，６−トリレンジイソシアネート等のトリレンジイソシアネート系化合物；１，３−キシリレンジイソシアネート、１，４−キシリレンジイソシアネート等のキシリレンジイソシアネート系化合物；ジフェニルメタン−４，４’−ジイソシアネート、ジフェニルメタン−２，４’−ジイソシアネート、３−メチルジフェニルメタンジイソシアネート、ヘキサメチレンジイソシアネート、イソホロンジイソシアネート、ジシクロヘキシルメタン−４，４’−ジイソシアネート、ジシクロヘキシルメタン−２，４’−ジイソシアネート、リジンイソシアネート等が挙げられる。
なお、これらの有機多価イソシアネート化合物の三量体、並びに、これらの有機多価イソシアネート化合物とポリオール化合物とを反応して得られる末端イソシアネートウレタンプレポリマー等も使用することができる。
【００３５】
有機多価エポキシ化合物としては、例えば、ビスフェノールＡ型エポキシ化合物、ビスフェノールＦ型エポキシ化合物、１，３−ビス（Ｎ，Ｎ−ジグリシジルアミノメチル）トルエン、Ｎ，Ｎ，Ｎ’，Ｎ’−テトラグリシジル−４，４−ジアミノジフェニルメタン等が挙げられる。
【００３６】
有機多価イミン化合物としては、例えば、Ｎ，Ｎ’−ジフェニルメタン−４，４’−ビス（１−アジリジンカルボキシアミド）、トリメチロールプロパン−トリ−β−アジリジニルプロピオナート、テトラメチロールメタン−トリ−β−アジリジニルプロピオナート、Ｎ，Ｎ’−トルエン−２，４−ビス（１−アジリジンカルボキシアミド）トリエチレンメラミン等が挙げられる。
【００３７】
金属キレート化合物としては、例えば、トリスエチルアセトアセテートアルミニウム、エチルアセトアセテートアルミニウムジイソプロピレート、トリスアセチルアセトナートアルミニウム等のアルミキレート系化合物等の多価金属の配位化合物等が挙げられる。
【００３８】
なお、これらの架橋剤（Ｂ）は、単独で又は２種以上併用して用いてもよい。
架橋剤（Ｂ）の含有量は、（メタ）アクリル酸エステル共重合体（Ａ）１００重量部に対して、好ましくは０．０１〜１５質量部（固形分比）、より好ましくは０．１〜８質量部（固形分比）、更に好ましくは０．２〜４質量部（固形分比）である。０．０１質量部（固形分比）以上であれば、せん断方向の応力に対して形状を維持するのに十分な凝集力を得ることができる。一方、１５質量部（固形分比）以下であれば、十分な粘着力が得られる。
【００３９】
〔その他の添加剤〕
また、本発明の粘着剤には、必要に応じ本発明の効果を損なわない程度で、他の添加剤を含有させてもよい。添加剤としては、従来から粘着剤に使用される、粘着付与剤、紫外線吸収剤、酸化防止剤、軟化剤（可塑剤）、充填剤、防錆剤、顔料、染料等が挙げられる。
【００４０】
粘着付与剤としては、公知の粘着付与剤が挙げられるが、水素化石油樹脂が好ましい。
水素化石油樹脂としては、例えば、水添テルペン系樹脂、水添ロジン及び水添ロジンエステル系樹脂、不均化ロジン、不均化ロジンエステル系樹脂、石油ナフサの熱分解で生成するペンテン、イソプレン、１．３−ペンタジエン等のＣ５留分を共重合して得られるＣ５系石油樹脂の水添加樹脂である水添ジシクロペンタジエン系樹脂、部分水添芳香族変性ジシクロペンタジエン系樹脂、石油ナフサの熱分解で生成するインデン、ビニルトルエン、α−又はβ−メチルスチレン等のＣ９留分を共重合して得られるＣ９系石油樹脂を水添した樹脂、上記したＣ５留分とＣ９留分の共重合石油樹脂を水添した樹脂等が挙げられる。
【００４１】
紫外線吸収剤としては、ヒンダードアミン系紫外線吸収剤、ベンゾトリアゾール系紫外線吸収剤、オキサゾリアックアシッドアミド化合物、ベンゾフェノン系紫外線吸収剤、トリアジン系紫外線吸収剤等が挙げられる。
酸化防止剤としては、フェノール系酸化防止剤、リン系酸化防止剤、イオウ系酸化防止剤、ビタミン系酸化防止剤、ラクトン系酸化防止剤、アミン系酸化防止剤等が挙げられる。
軟化剤（可塑剤）としては、液状ポリエーテル、グリコールエステル、液状ポリテルペン、液状ポリアクリレート、フタル酸エステル、トリメリット酸エステル等が挙げられる。
【００４２】
本発明の粘着剤は、後述の基材等に塗布し易くし、作業性を向上させるために、更に有機溶媒で希釈して、粘着剤溶液としてもよい。
有機溶媒としては、メチルエチルケトン、アセトン、酢酸エチル、テトラヒドロフラン、ジオキサン、シクロヘキサン、ｎ−ヘキサン、トルエン、キシレン、ｎ−プロパノール、イソプロパノール等が挙げられる。これらの有機溶媒は、（Ａ）成分及び（Ｂ）成分の調製時に使用された有機溶媒をそのまま用いてもよいし、該粘着剤溶液を均一に塗布できるように、調製時に使用された有機溶媒以外の１種以上の有機溶媒を加えてもよい。
【００４３】
粘着剤溶液の固形分濃度としては、好ましくは１０〜６０質量％、より好ましくは１０〜４５質量％、更に好ましくは１５〜３０質量％である。１０質量％以上であれば、溶媒の使用量として十分であり、６０質量％以下であれば、適度な粘度となり、塗布作業が容易となる。
【００４４】
〔タッチパネル部材貼付用粘着シート〕
本発明のタッチパネル部材貼付用粘着シート（以下、単に「粘着シート」ともいう）は、上述の本発明のタッチパネル部材貼付用粘着剤からなる粘着剤層を有する。
本発明の粘着シートの構成は、特に限定されないが、例えば、図１、２の態様の粘着シートが挙げられる。
図１に示された粘着シート１は、粘着剤層１１の両面に剥離シート１２ａ、１２ｂが積層されたものであり、基材無し両面粘着シートである。
剥離シートとしては、両面剥離処理を施した剥離シート、片面のみ剥離処理を施した剥離シートの双方とも用いられる。剥離シートは、剥離シート用基材の片面又は両面に剥離剤を塗布して得られる。
【００４５】
剥離シート用基材としては、例えば、ポリエチレンテレフタレート、ポリエチレン、ポリプロピレン、ポリブテン、ポリブタジエン、ポリメチルペンテン、ポリ塩化ビニル、塩化ビニル共重合体、ポリブチレンテレフタレート、ポリウレタン、エチレン−酢酸ビニル共重合体、アイオノマー樹脂、エチレン（メタ）アクリル酸共重合体、ポリスチレン、ポリカーボネート、フッ素樹脂、低密度ポリエチレン、直鎖低密度ポリエチレン、トリアセチルセルロース等の樹脂フィルム；上質紙、コート紙、グラシン紙、ラミネート紙等の紙基材等が挙げられる。
用いる剥離剤としては、例えば、シリコーン系樹脂、オレフィン系樹脂、長鎖アルキル系樹脂、アルキド系樹脂、フッ素系樹脂、イソプレン系樹脂やブタジエン系樹脂等のゴム系エラストマー等が挙げられる。
剥離シートの厚さは、特に制限は無いが、好ましくは５〜３００μｍ、より好ましくは１０〜２００μｍである。なお、剥離シート用基材としてポリエチレンテレフタレート系フィルムを用いる場合は、好ましくは１０〜１００μｍである。
【００４６】
図１のような基材無し両面粘着シートの形態とする場合、剥離シート１２ａ、１２ｂとしては、剥離力に差がある重剥離シートと軽剥離シートを用いることが好ましい。剥離力に差がある２つの剥離シートを用いることで、軽剥離シート側のみを剥がす際に、粘着剤層が重剥離シート側から浮く恐れや、双方の剥離シートから剥離しきれず粘着剤層が引き伸ばされて変形する恐れを防ぐことができる。
【００４７】
基材無し両面粘着シートの製造方法としては、特に制限はないが、例えば、一方の剥離シートの表面に粘着剤溶液を直接塗布し、乾燥させて粘着剤層を形成した後、該粘着剤層上に別の剥離シートを貼り合わせて作製することができる。なお、剥離シートとしては、上述のとおり、剥離力に差がある重剥離シートと軽剥離シートを用いることが好ましい。この場合、重剥離シートの表面に粘着剤溶液を直接塗布し、乾燥させて粘着剤層を形成した後、該粘着剤層上に軽剥離シートを貼り合わせて作製することが好ましい。
【００４８】
また、本発明の粘着シートは、図２のように、粘着剤層が基材の少なくとも一方の面に有するものでもよい。このような態様としては、図２（ａ）のように、基材１３の片面上に粘着剤層１１が形成された基材付き片面粘着シート２ａや、図２（ｂ）のように、基材１３の両面に粘着剤層１１ａ、１１ｂを有する基材付き両面粘着シート２ｂ等が挙げられる。また、これらの基材付き粘着シートの粘着剤層上に、更に上述の剥離シートが積層されていてもよい。
なお、基材付き両面粘着シートとした場合、両面ともに本発明の粘着剤を使うことが好ましいが、材質の異なる２種類の粘着剤を基材に積層するものであってもよい。この場合は、一方の粘着剤に本発明の粘着剤を適用することができる。また、両面粘着シートにある程度の厚みが必要な場合には、基材の厚みで適宜調節することで、基材付き両面粘着シートの総厚みを容易に調整できる。
【００４９】
基材１３としては、特に限定されないが、例えば、ポリエチレンテレフタレート、ポリエチレンナフタレート、ポリイミド、ポリエーテルイミド、ポリアラミド、ポリエーテルケトン、ポリエーテルエーテルケトン、ポリフェニレンサルフィド、ポリ（４−メチルペンテン−１）ポリエチレン、ポリプロピレン、ポリブテン、ポリブタジエン、ポリメチルペンテン、ポリ塩化ビニル、塩化ビニル共重合体、ポリエチレンテレフタレート、ポリウレタン、エチレン−酢酸ビニル共重合体、アイオノマー樹脂、エチレン（メタ）アクリル酸共重合体、ポリスチレン、ポリカーボネート、フッ素樹脂、低密度ポリエチレン、直鎖低密度ポリエチレン、トリアセチルセルロース等のプラスチック板又はプラスチックフィルム；ガラス基材等が挙げられる。
【００５０】
なお、本発明の粘着シートは、基材としてプラスチック板又はプラスチックフィルムを用い、該基材上に粘着剤層を形成することで、該粘着剤層の比誘電率が高く、且つ、誘電正接が低いため、プラスチック板又はプラスチックフィルムの基材も含めた粘着シート全体の比誘電率を上昇させ、誘電正接を低下させることができる。また、軽量化の観点からも、基材としては、プラスチック板又はプラスチックフィルムが好ましい。
【００５１】
基材の厚さは、適宜選択されるが、好ましくは５〜３００μｍ、より好ましくは１０〜１００μｍである。
【００５２】
基材付き両面粘着シートの製造方法としては、特に制限はないが、例えば、上述の剥離シート上に粘着剤溶液を直接塗布し、乾燥させて粘着剤層を形成した剥離シート付き粘着シートを２枚用意し、この２枚の剥離シート付き粘着シートの粘着剤層を、別途用意した基材の両面にそれぞれ貼り合わせて作製することができる。もしくは、基材の両面に粘着剤溶液を直接塗布し、乾燥させて粘着剤層を形成した後、該粘着剤層上に剥離シートを貼り合わせて作製してもよいし、基材の一方の面上に、基材無し両面粘着シートの粘着剤層を貼り合わせ、基材の他方の面上に粘着剤溶液を直接塗布し、乾燥させて粘着剤層を形成して作製することもできる。
【００５３】
基材付き片面粘着シートの製造方法としても、特に制限はないが、例えば、基材の一方の面上に、上述の基材無し両面粘着シートの粘着剤層を貼り合わせて作製することができる。もしくは、基材の一方の面上に、粘着剤溶液を直接塗布し、乾燥させて粘着剤層を形成した後、該粘着剤層上に剥離シートを貼り合わせて作製してもよい。
【００５４】
本発明の粘着剤を含む粘着剤溶液を剥離シート又は基材に塗布する方法としては、公知の方法を用いることができ、例えば、グラビアコート法、バーコート法、スプレーコート法、スピンコート法、ロールコート法、ダイコート法、ナイフコート法、エアナイフコート法、カーテンコート法等が挙げられる。なお、粘着剤溶液を塗布した後、溶剤や低沸点成分の残留を防ぐ観点から、８０℃〜１５０℃程度の温度で、３０秒〜５分間程度加熱し乾燥させることが好ましい。
【００５５】
粘着シートの粘着剤層の厚みは、乾燥後において、基材無し両面粘着シートの場合、好ましくは１〜２００μｍ、より好ましくは５〜１００μｍ、更に好ましくは１０〜６０μｍである。１μｍ以上とすれば、十分な粘着性能が得られる。一方、２００μｍ以下とすれば、粘着剤層のはみ出しを防止することができる。
基材付き片面粘着シートの場合、好ましくは１〜１９５μｍ、より好ましくは５〜１００μｍ、更に好ましくは１０〜６０μｍである。
基材付き両面粘着シートの場合、それぞれの粘着剤層の厚みが、好ましくは１〜１９５μｍ、より好ましくは５〜１００μｍ、更に好ましくは１０〜６０μｍである。
【００５６】
本発明の粘着剤からなる粘着剤層の周波数１ＭＨｚでの比誘電率としては、好ましくは６．００以上、より好ましくは７．００以上、更に好ましくは８．００以上、より更に好ましくは８．５０以上である。
なお、粘着剤層の周波数１ＭＨｚでの比誘電率の値は、実施例に記載の方法により測定された値を意味する。
【００５７】
［タッチパネル装置］
上述のとおり、本発明のタッチパネル部材貼付用粘着剤は、比誘電率が高く、且つ誘電正接が低い粘着剤層を形成し得る。
そのため、タッチパネルの各種部材の貼り付け用に、当該粘着剤からなる粘着剤層を有する本発明の粘着シートを用いたタッチパネル装置は、タッチパネル部材の材料としてガラスに代えてプラスチックを用いた場合でも、静電容量が高く、感度に優れ、コンデンサ性能に優れたタッチパネルとなり得る。特に、この効果は、タッチパネル装置が静電容量方式タッチパネルである場合に顕著である。
したがって、従来ガラスを用いていた部材をプラスチックに代えることができるため、軽量化されたタッチパネル装置を得ることができる。
【実施例】
【００５８】
以下の本発明の実施例をさらに具体的に説明するが、本発明はこれらの実施例になんら限定されるものではない。
［実施例１］
（Ａ）成分として、ｎ−ブチルアクリレート（ＢＡ）、エトキシジエチレングリコールアクリレート（ＥＤＧ−Ａ）、４−ヒドロキシブチルアクリレート（４ＨＢＡ）からなるアクリル酸エステル共重合体（ＢＡ／ＥＤＧ−Ａ／４ＨＢＡ＝５８．２／４０．０／１．８（質量％）、Ｍｗ＝８０万、固形分濃度３９．４質量％）１００質量部（固形分）、及び（Ｂ）成分として、トリレンジイソシアネート系架橋剤（日本ポリウレタン工業社製、商品名「コロネートＬ」、固形分７５％）１．７１質量部（固形分比）を用いて、混合し、メチルエチルケトンで希釈して、固形分濃度２５質量％の粘着剤溶液を調製した。
この調製した粘着剤溶液を、乾燥後の膜厚が２５μｍになるように、重剥離シート（リンテック社製、製品名「ＳＰ−ＰＥＴ３８２１５０」、厚み：３８μｍ）の剥離処理面上に塗布して塗膜を形成し、該塗膜を１２０℃で２分間乾燥させて粘着剤層を形成した。そして、該粘着剤層の表面に、軽剥離シート（リンテック社製、製品名「ＳＰ−ＰＥＴ３８２１２０」、厚み：３８μｍ）の剥離処理面を貼合し、２枚の剥離フィルムに挟持された基材無し両面粘着シートを得た。
【００５９】
［実施例２］
（Ａ）成分として、ｎ−ブチルアクリレート（ＢＡ）、メトキシトリエチレングリコールアクリレート（ＭＴＧ−Ａ）、４−ヒドロキシブチルアクリレート（４ＨＢＡ）からなるアクリル酸エステル共重合体（ＢＡ／ＭＴＧ−Ａ／４ＨＢＡ＝５８．２／４０．０／１．８（質量％）、Ｍｗ＝８０万、固形分濃度３９．４質量％）を１００質量部（固形分）用いた以外は、実施例１と同様にして、基材無し両面粘着シートを得た。
【００６０】
［比較例１］
（Ａ）成分として、ｎ−ブチルアクリレート（ＢＡ）、メトキシエチルアクリレート（ＭＥＡ）、４−ヒドロキシブチルアクリレート（４ＨＢＡ）からなるアクリル酸エステル共重合体（ＢＡ／ＭＥＡ／４ＨＢＡ＝５８．２／４０．０／１．８（質量％）、Ｍｗ＝８０万、固形分濃度３７．２質量％）を１００質量部（固形分）用い、（Ｂ）成分の配合量を１．８１質量部（固形分比）とした以外は、実施例１と同様にして、基材無し両面粘着シートを得た。
【００６１】
［比較例２］
（Ａ）成分として、ｎ−ブチルアクリレート（ＢＡ）、アクリル酸（ＡＡ）からなるアクリル酸エステル共重合体（ＢＡ／ＡＡ＝９０．０／１０．０（質量％）、Ｍｗ＝６０万、固形分濃度３３．６質量％）を１００質量部（固形分）用い、（Ｂ）成分の配合量を２．２３質量部（固形分比）とした以外は、実施例１と同様にして、基材無し両面粘着シートを得た。
【００６２】
［比較例３］
（Ａ）成分として、ｎ−ブチルアクリレート（ＢＡ）、アクリル酸（ＡＡ）からなるアクリル酸エステル共重合体（ＢＡ／ＡＡ＝９５．０／５．０（質量％）、Ｍｗ＝６０万、固形分濃度３４．５質量％）を１００質量部（固形分）用い、（Ｂ）成分の配合量を１．９６質量部（固形分比）とした以外は、実施例１と同様にして、基材無し両面粘着シートを得た。
【００６３】
［比較例４］
（Ａ）成分として、ｎ−ブチルアクリレート（ＢＡ）、メチルアクリレート（ＭＡ）、２−ヒドロキシエチルアクリレート（ＨＥＡ）からなるアクリル酸エステル共重合体（ＢＡ／ＭＡ／ＨＥＡ＝７９．０／２０．０／１．０（質量％）、Ｍｗ＝８０万、固形分濃度３５．１質量％）を１００質量部（固形分）用い、（Ｂ）成分の配合量を０．９６質量部（固形分比）とした以外は、実施例１と同様にして、基材無し両面粘着シートを得た。
【００６４】
［比較例５］
（Ａ）成分として、ｎ−ブチルアクリレート（ＢＡ）、メチルアクリレート（ＭＡ）、アクリル酸（ＡＡ）からなるアクリル酸エステル共重合体（ＢＡ／ＭＡ／ＡＡ＝７８．２／２０．０／１．８（質量％）、Ｍｗ＝８０万、固形分濃度３２．２質量％）を１００質量部（固形分）用い、（Ｂ）成分の配合量を２．３３質量部（固形分比）とした以外は、実施例１と同様にして、基材無し両面粘着シートを得た。
【００６５】
［比較例６］
（Ａ）成分として、ｎ−ブチルアクリレート（ＢＡ）、メチルアクリレート（ＭＡ）、アクリル酸（ＡＡ）からなるアクリル酸エステル共重合体（ＢＡ／ＭＡ／ＡＡ＝７７．０／２０．０／３．０（質量％）、Ｍｗ＝８０万、固形分濃度３５．１質量％）を１００質量部（固形分）用い、（Ｂ）成分として、トリレンジイソシアネート系架橋剤（日本ポリウレタン工業社製、商品名「コロネートＬ」、固形分濃度７５質量％）２．３４質量部（固形分比）とアルミキレート系架橋剤（綜研化学社製、商品名「Ｍ−５Ａ」、固形分濃度４．９５質量％）０．３１質量部（固形分比）を用いて、混合し、メチルエチルケトンで希釈して調製した、固形分濃度２５％の粘着剤溶液を用いた以外は、実施例１と同様にして、基材無し両面粘着シートを得た。
【００６６】
以上のようにして作製した基材無し両面粘着シートについて、以下の方法に基づいて、粘着剤層の比誘電率と誘電正接を測定した。測定した結果を表１に示す。
【００６７】
［比誘電率の測定］
実施例及び比較例で作製した基材無し両面粘着シートの一方の剥離フィルムを剥がしたものを２枚用意し、粘着剤層同士をラミネートして、粘着剤層が２層積層された、２層からなる粘着剤層積層体付きシートを得た。さらに、この２層からなる粘着剤層積層体付きシートの一方の剥離フィルムを剥がしたものを２枚用意し、同様にラミネートして粘着剤層が４層積層された、４層からなる粘着剤層積層体付きシートを得た。
得られた４層からなる粘着剤層積層体付きシートの両方の剥離フィルムを剥がし、厚さ５０μｍのポリエチレンテレフタレートフィルム（東レ社製、商品名「ルミラーＴ−６０」）を用い、図３に示すように、４層の粘着剤層１１が積層された粘着剤層積層体１１Ａの両側を２枚の上記ポリエチレンテレフタレートフィルム５１ａ、５１ｂで挟持し、測定サンプルを作製した。なお、粘着剤層の厚みの測定には、定圧厚み計（テクロック社製、製品名「ＰＧ−０２」）を使用した。
そして、ＬＣＲ／レジスタンスメータ（アジレントテクノロジー社製、製品名「インピーダンス／ゲイン・フェーズ  アナライザ４１９４Ａ」）に、「Ａｇｉｌｅｎｔ１６４５１Ｂ誘電体テスト・フィクスチャ」（製品名、アジレントテクノロジー社製）を接続して、周波数１ＭＨｚにおける測定サンプルの静電容量Ｃ1（単位：Ｆ）を測定した。
５０μｍのポリエチレンテレフタレートフィルム５１ａ、５１ｂの静電容量を別途測定し（その測定値をＣ2（単位：Ｆ）とする）、粘着剤層積層体１１Ａの静電容量Ｃ3（単位：Ｆ）を以下の計算式（２）から算出した。
【００６８】
【数２】
0005841867.tif 000005
【００６９】
上記計算式（２）から算出した粘着剤層積層体１１Ａの静電容量Ｃ3（単位：Ｆ）、粘着剤層積層体１１Ａの厚さｄ（単位：ｍ）、測定電極の直径Ｌ＝０．００５（単位：ｍ）、真空の誘電率ε0＝８．８５４×１０-12（単位：Ｆ／ｍ）としたとき、粘着剤層（粘着剤層積層体１１Ａ）の比誘電率εrは以下の計算式（３）により導出した。
【００７０】
【数３】
0005841867.tif 000006
【００７１】
上記の計算式（３）より算出した粘着剤層の比誘電率εrの値は、以下の基準により評価した。
Ａ：比誘電率εrの値が７．００以上。
Ｂ：比誘電率εrの値が６．００以上７．００未満。
Ｃ：比誘電率εrの値が６．００未満。
【００７２】
［誘電正接の測定］
上記の「比誘電率の測定」の際に作製した測定サンプルを用いて、ＬＣＲ／レジスタンスメータ（アジレントテクノロジー社製、製品名「インピーダンス／ゲイン・フェーズ  アナライザ４１９４Ａ」）に、「Ａｇｉｌｅｎｔ１６４５１Ｂ誘電体テスト・フィクスチャ」（製品名、アジレントテクノロジー社製）を接続して、周波数１ＭＨｚにおける測定サンプルの誘電正接を測定した。なお、当該測定値は、測定サンプルの積層体の誘電正接の値であり、粘着剤層単体の値ではない。
【００７３】
測定した誘電正接の値は、以下の基準により評価した。
Ａ：誘電正接の値が０．０３５未満。
Ｂ：誘電正接の値が０．０３５以上０．０４０未満。
Ｃ：誘電正接の値が０．０４０以上。
【００７４】
【表１】
0005841867.tif 000007
【００７５】
表１の結果より、実施例１〜２の粘着シートの粘着剤層は、比誘電率が高く、且つ誘電正接が低いことが分かる。一方、比較例１〜６の粘着シートの粘着剤層の比誘電率及び誘電正接の値について共に満足する結果は得られなかった。
【産業上の利用可能性】
【００７６】
本発明のタッチパネル部材貼付用粘着剤は、特に静電容量方式タッチパネルの構成部材を貼り付けるための粘着剤として有用である。
【符号の説明】
【００７７】
１、２ａ、２ｂ  粘着シート
１１、１１ａ、１１ｂ  粘着剤層
１１Ａ  粘着剤層積層体
１２ａ、１２ｂ  剥離シート
１３  基材
５１ａ、５１ｂ  ポリエチレンテレフタレートフィルム
【図１】
0005841867.tif 000009
【図２】
0005841867.tif 000010
【図３】
0005841867.tif 000011